(57)【要約】【課題】  本発明は、ボンド磁石形成時の流動性に優れ、しかも、樹脂との混練時の安定性に優れたＳｍ−Ｆｅ−Ｎ系磁性粒子粉末及びボンド磁石を提供する。【解決手段】  カルシウムの含有量が０．００１〜０．２重量％であり炭素の全含有量が０．０１〜０．１重量％であるＳｍ−Ｆｅ−Ｎ系磁性粒子粉末は、酸化鉄粒子粉末と酸化サマリウム粒子粉末とを混合した後、当該混合物に還元反応を行って鉄粒子と酸化サマリウム粒子との混合物とし、次いで、前記混合物に金属Ｃａを混合して不活性ガス雰囲気下で還元拡散反応を行ってＳｍ−Ｆｅ合金粒子とした後、窒化反応を行ってＳｍ−Ｆｅ−Ｎ系磁性粒子とし、得られたＳｍ−Ｆｅ−Ｎ系磁性粒子を水に分散させ水洗した後、粉砕、乾燥してＳｍ−Ｆｅ−Ｎ系磁性粒子粉末とする製造法において、前記水洗後粉砕する際の水懸濁液に炭酸ガスを吹き込む又は炭酸化合物を添加して得られる。【選択図】  なし【特許請求の範囲】
【請求項１】
Ｓｍ−Ｆｅ−Ｎ系磁性粒子粉末であって、カルシウムの含有量が０．００１〜０．２０重量％であり炭素の全含有量が０．０１〜０．１重量％であることを特徴とするＳｍ−Ｆｅ−Ｎ系磁性粒子粉末。
【請求項２】
Ｓｍ−Ｆｅ−Ｎ系磁性粒子粉末であって、カルシウムの含有量が０．０２〜０．２０重量％であり炭素の全含有量が０．０２〜０．１重量％であることを特徴とするＳｍ−Ｆｅ−Ｎ系磁性粒子粉末。
【請求項３】
Ｓｍ−Ｆｅ−Ｎ系磁性粒子粉末であって、カルシウムの含有量が０．００１〜０．２重量％であって炭酸成分の含有量がＣ換算で０．０１〜０．１重量％であることを特徴とするＳｍ−Ｆｅ−Ｎ系磁性粒子粉末。
【請求項４】
酸化鉄粒子粉末と酸化サマリウム粒子粉末とを混合した後、当該混合物に還元反応を行って鉄粒子と酸化サマリウム粒子との混合物とし、次いで、前記混合物に金属Ｃａを混合して不活性ガス雰囲気下で還元拡散反応を行ってＳｍ−Ｆｅ合金粒子とした後、窒化反応を行ってＳｍ−Ｆｅ−Ｎ系磁性粒子とし、得られたＳｍ−Ｆｅ−Ｎ系磁性粒子を水に分散させ水洗した後、粉砕、乾燥してＳｍ−Ｆｅ−Ｎ系磁性粒子粉末とする製造法において、前記水洗後粉砕する際の水懸濁液に炭酸ガスを吹き込む又は炭酸化合物を添加することを特徴とする請求項１乃至３のいずれかに記載のＳｍ−Ｆｅ−Ｎ系磁性粒子粉末の製造法。
【請求項５】
酸化鉄粒子粉末と酸化サマリウム粒子粉末とを混合した後、当該混合物に還元反応を行って鉄粒子と酸化サマリウム粒子との混合物とし、次いで、前記混合物に金属Ｃａを混合して不活性ガス雰囲気下で還元拡散反応を行ってＳｍ−Ｆｅ合金粒子とした後、窒化反応を行ってＳｍ−Ｆｅ−Ｎ系磁性粒子とし、得られたＳｍ−Ｆｅ−Ｎ系磁性粒子を水に分散させ水洗した後、粉砕、乾燥してＳｍ−Ｆｅ−Ｎ系磁性粒子粉末とする製造法において、粉砕後に、水分が存在するときに炭酸ガスを吹き込む又は炭酸化合物を添加することを特徴とする請求項１乃至３のいずれかに記載のＳｍ−Ｆｅ−Ｎ系磁性粒子粉末の製造法。
【請求項６】
請求項１乃至３のいずれかに記載のＳｍ−Ｆｅ−Ｎ系磁性粒子粉末を含有することを特徴とするボンド磁石。
【発明の詳細な説明】
【技術分野】
【０００１】
本発明は、ボンド磁石形成時の流動性及び混練安定性に優れたＳｍ−Ｆｅ−Ｎ系磁性粒子粉末及び該Ｓｍ−Ｆｅ−Ｎ系磁性粒子粉末を含有するボンド磁石を提供する。
【０００２】
また、本発明は、Ｃａを用いた還元拡散および窒化処理によって作製されたＣａを含むＳｍ−Ｆｅ−Ｎ粒子を、合理的に水洗・乾燥して可及的にＣａを低減するとともに、最大の磁気特性を発現させ、しかも、磁気特性の劣化及び表面の活性が抑制されたＳｍ−Ｆｅ−Ｎ粒子である。
【背景技術】
【０００３】
ボンド磁石は、その形状自在性や高寸法精度などの利点があるため、従来から電気製品や自動車部品等の各種用途に広く使用されているが、近年、電気製品や自動車部品の小型・軽量化に伴って、これに使用されるボンド磁石自体の高性能化が強く要求されている。
【０００４】
ボンド磁石は、一般に、ゴム又はプラスチック材料等の結合剤樹脂と磁性粉末とを混練した後、成形することによって製造されているため、ボンド磁石の高性能化のためには、磁性粉末の高性能化、即ち、大きな残留磁束密度Ｂｒと高い保磁力ｉＨｃとを有し、その結果、最大磁気エネルギー積（ＢＨ）ｍａｘが大きな磁性粉末が強く要求されている。
【０００５】
磁性粉末としては、バリウムフェライトやストロンチウムフェライト等のマグネトプランバイト型フェライトやＳｍ−Ｆｅ−Ｎ系磁性粒子粉末及び希土類−鉄−ホウ素系磁石が知られている。特に、Ｓｍ−Ｆｅ−Ｎ系磁性粒子粉末は、飽和磁化値と異方性磁界が共に高く、更に、高いキュリー温度を有することから、近年特に注目されている。
【０００６】
Ｓｍ−Ｆｅ−Ｎ系磁性粒子粉末はサマリウムと鉄との合金を窒化反応して得ることができるが、ボンド磁石に用いるためには適度な大きさに粉砕する必要がある。しかしながら、粉砕工程を経ることによって磁気特性が低下したり、均一な粒子形状を得ることが困難であることから、粉砕することなくＳｍ−Ｆｅ−Ｎ系磁性粒子粉末を得ることが要求されている。
【０００７】
即ち、ボンド磁石の残留磁束密度は結合剤樹脂中に磁性粉末を多量に充填できることが重要である。そこで、粒子形状が均一で、粒度分布に優れ、しかも、流動性に優れた磁性粉末が要求されている。
【０００８】
また、ボンド磁石の残留磁束密度は、磁性粉末の飽和磁化値に左右されることから、高い飽和磁化値を有する磁性粉末であることが重要である。そのためには、優れた磁気特性を有するＳｍ−Ｆｅ−Ｎ系磁性粒子粉末が要求されている。
【０００９】
更に、ボンド磁石の製造時において、結合剤樹脂と磁性粉末との混練時には、加熱及び加圧するため、磁性粉末が酸化されやすく、磁性粉末の酸化に伴って、結合剤樹脂が変質しやすい。そこで、酸化されにくく、混練時の安定性に優れたＳｍ−Ｆｅ−Ｎ系磁性粒子粉末が要求されている。
【００１０】
従来、Ｓｍ−Ｆｅ−Ｎ系磁性粒子粉末中にアルカリ金属などを含有させる技術（特許文献１）、Ｓｍ−Ｆｅ−Ｎ系磁性粒子粉末の製造において炭素を用いる技術（特許文献２）又はＳｍ−Ｆｅ−Ｎ系磁性粒子粉末の製造において炭酸ガスを用いる技術（特許文献３、４）等が知られている。
【００１１】
【特許文献１】特開平９−１４３６３６号公報
【特許文献２】特開２０００−１００６１０号公報
【特許文献３】特開２０００−１９２１０１号公報
【特許文献４】特開２００２−１８０１１１号公報
【発明の開示】
【発明が解決しようとする課題】
【００１２】
ボンド磁石形成時の流動性及び混練時の安定性に優れ、且つ、高い磁気特性を劣化させることなく維持することができるボンド磁石用Ｓｍ−Ｆｅ−Ｎ系磁性粒子粉末は現在最も要求されているところであるが、このような特性を有するボンド磁石用Ｓｍ−Ｆｅ−Ｎ系磁性粒子粉末の製造法は未だ得られていない。
【００１３】
即ち、前出特許文献１には、Ｓｍ−Ｆｅ−Ｎ系磁性粒子粉末中にアルカリ金属又はアルカリ土類金属を均一に含有するものであるが、炭素成分を含有しておらず、樹脂と混練した場合に、樹脂の安定性が低下し流動性、分散性に優れるとは言い難いものである。
【００１４】
また、前出特許文献２には、Ｓｍ−Ｆｅ−Ｎ系磁性粒子の結晶成長中に炭素を導入する技術が記載されているが、炭素の残存量が少なく、かつ残留した炭素も還元拡散後には炭酸カルシウムなどの炭酸塩となる前に大部分が洗い流されるため、本発明のような効果は期待できない。
【００１５】
また、前出特許文献３には、Ｓｍ−Ｆｅ−Ｎ系合金粉末にＣＯ２ガスを接触させる技術が記載されているが、Ｓｍ−Ｆｅ−Ｎ系合金粉末を酸洗し、水洗・脱水・乾燥を完了させた後にガス接触による炭酸化合物を表面に生成させる技術であり、脱水される直前まで水を介した溶解析出反応が起こり、Ｓｍ−Ｆｅ−Ｎ粒子表面に微細な含水酸化物が生成し、脱水後も大気中の水分によってその含水酸化物が反応を再開し、保磁力など特性の低下を起こす。また、樹脂との混練特性も十分とは言い難い。
【００１６】
また、前出特許文献４には、希土類−遷移金属の合金をｐＨ４．５〜６．０の炭酸水で洗浄した後、窒化処理することが記載されているが、窒化処理によって、その後のＳｍ−Ｆｅ−Ｎ粒子表面は、大気中の水分によってＦｅやＳｍがイオン化しやすい状態のため、粒子表面から含水酸化物微粒子が析出し、保磁力などの低下を招きやすく、樹脂との混練特性も劣化する。
【００１７】
そこで、本発明は、磁気特性の劣化及び表面の活性が抑制されたボンド磁石用のＳｍ−Ｆｅ−Ｎ系磁性粒子粉末を得ることを技術的課題とする。
【課題を解決するための手段】
【００１８】
前記技術的課題は、次の通りの本発明によって達成できる。
【００１９】
即ち、本発明は、Ｓｍ−Ｆｅ−Ｎ系磁性粒子粉末であって、カルシウムの含有量が０．００１〜０．２重量％であり炭素の含有量が０．０１〜０．１重量％であることを特徴とするＳｍ−Ｆｅ−Ｎ系磁性粒子粉末である（本発明１）。
【００２０】
また、本発明は、Ｓｍ−Ｆｅ−Ｎ系磁性粒子粉末であって、カルシウムの含有量が０．０２〜０．２重量％であり炭素の全含有量が０．０２〜０．１重量％であることを特徴とするＳｍ−Ｆｅ−Ｎ系磁性粒子粉末である（本発明２）。
【００２１】
また、本発明は、Ｓｍ−Ｆｅ−Ｎ系磁性粒子粉末であって、カルシウムの含有量が０．００１〜０．２重量％であって炭酸成分の含有量がＣ換算で０．０１〜０．１重量％であることを特徴とするＳｍ−Ｆｅ−Ｎ系磁性粒子粉末である（本発明３）。
【００２２】
また、本発明は、酸化鉄粒子粉末と酸化サマリウム粒子粉末とを混合した後、当該混合物に還元反応を行って鉄粒子と酸化サマリウム粒子との混合物とし、次いで、前記混合物に金属Ｃａを混合して不活性ガス雰囲気下で還元拡散反応を行ってＳｍ−Ｆｅ合金粒子とした後、窒化反応を行ってＳｍ−Ｆｅ−Ｎ系磁性粒子とし、得られたＳｍ−Ｆｅ−Ｎ系磁性粒子を水に分散させ水洗した後、粉砕、乾燥してＳｍ−Ｆｅ−Ｎ系磁性粒子粉末とする製造法において、前記水洗後粉砕する際の水懸濁液に炭酸ガスを吹き込む又は炭酸化合物を添加することを特徴とする前記Ｓｍ−Ｆｅ−Ｎ系磁性粒子粉末の製造法である（本発明４）。
【００２３】
また、本発明は、酸化鉄粒子粉末と酸化サマリウム粒子粉末とを混合した後、当該混合物に還元反応を行って鉄粒子と酸化サマリウム粒子との混合物とし、次いで、前記混合物に金属Ｃａを混合して不活性ガス雰囲気下で還元拡散反応を行ってＳｍ−Ｆｅ合金粒子とした後、窒化反応を行ってＳｍ−Ｆｅ−Ｎ系磁性粒子とし、得られたＳｍ−Ｆｅ−Ｎ系磁性粒子を水に分散させ水洗した後、粉砕、乾燥してＳｍ−Ｆｅ−Ｎ系磁性粒子粉末とする製造法において、粉砕後に、水分が存在するときに炭酸ガスを吹き込む又は炭酸化合物を添加することを特徴とする前記Ｓｍ−Ｆｅ−Ｎ系磁性粒子粉末の製造法である（本発明５）。
【００２４】
また、本発明は、本発明１乃至３のいずれかのＳｍ−Ｆｅ−Ｎ系磁性粒子粉末を含有することを特徴とするボンド磁石である（本発明６）。
【発明の効果】
【００２５】
本発明に係るＳｍ−Ｆｅ−Ｎ系磁性粒子粉末は、磁性粒子表面の樹脂等への活性が抑制されるとともに、流動性及び混練安定性に優れているので、ボンド磁石用Ｓｍ−Ｆｅ−Ｎ系磁性粒子粉末として好適である。
【００２６】
本発明に係るＳｍ−Ｆｅ−Ｎ系磁性粒子粉末を用いたボンド磁石は、流動性及び混練安定性に優れたボンド磁石が得られるので、ボンド磁石として好適である。
【発明を実施するための最良の形態】
【００２７】
本発明の構成をより詳しく説明すれば、次の通りである。
【００２８】
本発明に係るＳｍ−Ｆｅ−Ｎ系磁性粒子粉末は、Ｓｍ２Ｆｅ１７Ｎ３を主成分とし、カルシウムと炭素を含有する。炭素のほぼ全量が炭酸成分であり、更に前記炭酸成分の一部はカルシウムとの化合物（炭酸カルシウム）として存在してもよい。なお、前記炭素又は炭素成分はＳｍ−Ｆｅ−Ｎ系磁性粒子の粒子表面に存在することが好ましい。また、炭酸サマリウム、炭酸鉄が微量存在してもよい。
【００２９】
本発明に係るＳｍ−Ｆｅ−Ｎ系磁性粒子粉末のカルシウム含有量は０．００１〜０．２重量％である。カルシウム含有量を０．００１重量％未満に低減することは工業的に困難である。０．２重量％を超える場合には、非磁性成分が増加するため磁化の低下を招くことになる。好ましくは０．０２〜０．２０重量％であり、より好ましくは０．０２〜０．１０重量％である。なお、カルシウムの全量が炭酸カルシウムを形成した場合、Ｓｍ−Ｆｅ−Ｎ系磁性粒子粉末中に含有することが好ましい。
【００３０】
本発明に係るＳｍ−Ｆｅ−Ｎ系磁性粒子粉末の炭素の含有量は０．０１〜０．１重量％である。炭素の含有量が０．０１重量％未満のＳｍ−Ｆｅ−Ｎ系磁性粒子粉末は工業的に生産することが困難である。０．１重量％を超える場合には、非磁性成分が増加するため磁化の低下を招くことになる。好ましくは０．０２〜０．１重量％、より好ましくは０．０３〜０．１重量％である。
【００３１】
本発明に係るＳｍ−Ｆｅ−Ｎ系磁性粒子粉末の炭酸成分（ＣＯ３）の含有量はＣ換算で０．０１〜０．１重量％が好ましく、より好ましくは０．０２〜０．１重量％である。なお、ＣＯ３換算では、０．０５〜０．５重量％が好ましい。
【００３２】
本発明に係るＳｍ−Ｆｅ−Ｎ系磁性粒子粉末は、前記カルシウムと炭酸成分とが炭酸カルシウムを形成していてもよい。炭酸カルシウムが存在することによって樹脂とのなじみがよくなる。炭酸カルシウムの含有量は０．０２〜０．５重量％が好ましく、より好ましくは０．０２〜０．３重量％である。
【００３３】
本発明に係るＳｍ−Ｆｅ−Ｎ系磁性粒子粉末の粉体ｐＨ値は７．０〜１１．０が好ましい。粉体ｐＨ値が７．０未満の場合には、Ｓｍ−Ｆｅ−Ｎ系磁性粒子自体が劣化しやすいだけでなく、樹脂との混練において樹脂を酸化・劣化させることになる。粉体ｐＨ値が１１．０を超える場合には、Ｓｍ−Ｆｅ−Ｎ系磁性粒子表面に不要な分解・析出反応を引き起こす原因となることがある。より好ましくは７．０〜１０．０である。
【００３４】
本発明に係るＳｍ−Ｆｅ−Ｎ系磁性粒子粉末の平均粒径は２．０〜６．０μｍが好ましい。
【００３５】
本発明に係るＳｍ−Ｆｅ−Ｎ系磁性粒子粉末のＢＥＴ比表面積値は０．１０〜１．８０ｍ２／ｇが好ましい。
【００３６】
本発明に係るＳｍ−Ｆｅ−Ｎ系磁性粒子粉末の磁気特性は（粉末を磁場中配向させて測定したところ）、保磁力が２３８．７〜１４２８．６ｋＡ／ｍ（３０００〜１８０００Ｏｅ）であり、残留磁束密度が８００〜１３００ｍＴ（８〜１３ｋＧ）であり、最大磁気エネルギー積が７９．４〜３９６．８ｋＪ／ｍ３（１０〜５０ＭＧＯｅ）である。
【００３７】
次に、本発明に係るＳｍ−Ｆｅ−Ｎ系磁性粒子粉末の製造法について述べる。
【００３８】
本発明に係るＳｍ−Ｆｅ−Ｎ系磁性粒子粉末は、酸化鉄粒子粉末と酸化サマリウム粒子粉末とを混合した後、当該混合物に還元反応を行って鉄粒子と酸化サマリウム粒子との混合物とし、次いで、金属Ｃａを混合して８００〜１２００℃の温度範囲、不活性ガス雰囲気下で還元拡散反応を行ってＳｍ−Ｆｅ合金粒子とし、次いで、窒素雰囲気に切り替え、３００〜６００℃の温度範囲で窒化反応を行ってＳｍ−Ｆｅ−Ｎ系磁性粒子とし、得られたＳｍ−Ｆｅ−Ｎ系磁性粒子を水に分散させ水洗した後、粉砕、乾燥してＳｍ−Ｆｅ−Ｎ系磁性粒子粉末とする製造法において、前記水洗後粉砕する際に、炭酸ガスを吹き込むか炭酸化合物を添加する、又は、粉砕後に炭酸ガスを吹き込むか炭酸化合物を添加することによって得ることができる。
【００３９】
本発明における酸化鉄粒子粉末は、ヘマタイト粒子粉末又はマグネタイト粒子粉末が好ましい。
【００４０】
酸化鉄粒子粉末の粒子形状は球状もしくは８面体か６面体であり、平均粒子径は０．０５〜１０μｍが好ましい。平均粒子径が０．０５μｍ未満の場合には、酸化鉄から鉄への還元時に異常な粒子成長を招き、結果として還元拡散反応時に均一な合金組成及びシャープな粒度分布を有するＳｍ−Ｆｅ−Ｎ系磁性粒子粉末を得ることが困難となる。１０μｍを越える場合には、粒子サイズが大きく、目的とする粒子サイズを有するＳｍ−Ｆｅ−Ｎ系磁性粒子粉末を得ることが困難となる。また、還元拡散反応による、鉄粒子へのＳｍのドーピングも、粒子内部まで均一に及ぶことが困難となり、望ましくない。
【００４１】
前記酸化鉄粒子粉末のうちマグネタイト粒子粉末は、例えば、硫酸第一鉄水溶液とアルカリ水溶液とを反応して得られる水酸化第一鉄塩コロイドを含む第一鉄塩反応溶液に酸素含有ガスを通気することにより得ることができる。また、ヘマタイト粒子粉末は、前記マグネタイト粒子粉末を７００〜１０００℃の温度範囲で加熱焼成を行って得ることができる。
【００４２】
本発明における酸化サマリウム粒子粉末の粒子形状は粒状であり、平均粒子径は０．５〜５．０μｍであることが好ましい。
【００４３】
前記酸化鉄粒子粉末と前記酸化サマリウム粒子粉末との混合割合は、化学量論比であるＳｍ２Ｆｅ１７となるＳｍとＦｅとの割合に対して、サマリウムをＳｍ換算で１００〜１３０モル％となるように過剰の酸化サマリウムを混合する。
【００４４】
前記酸化鉄粒子粉末と前記酸化サマリウム粒子粉末との混合は、酸化鉄粒子と酸化サマリウム粒子とが均一に接触するように混合できればよく、例えば、アトライタなどを用いた湿式混合もしくは湿式粉砕混合が好ましい。
【００４５】
前記酸化鉄粒子粉末と前記酸化サマリウム粒子粉末との混合物は、還元反応を行って鉄粒子と酸化サマリウム粒子との混合物にする。還元反応は、例えば、水素ガス雰囲気下で５００〜１０００℃の温度範囲で加熱して行うことができる。
【００４６】
本発明においては、鉄粒子と酸化サマリウム粒子との混合物に安定化処理を行って、鉄粒子の粒子表面に酸化被膜を形成してもよい。鉄粒子の粒子表面に酸化被膜を形成することによって、後述する還元拡散反応を均一に進行させることができ、粒子間の焼結を抑制することができる。
【００４７】
安定化処理は、鉄粒子と酸化サマリウム粒子との混合物を酸素含有雰囲気下で３０〜１５０℃の温度範囲で加熱する。反応時間は１〜５時間程度である。安定化処理の雰囲気は酸素含有雰囲気であり、酸素含有量は３０体積％以下が好ましく、より好ましくは１〜２５体積％である。
【００４８】
鉄粒子と酸化サマリウム粒子との混合物に、金属カルシウムを混合して還元拡散反応を行う。
【００４９】
金属カルシウムの混合割合は、混合物中の酸化サマリウム（Ｓｍ２Ｏ３）１モルに対して３〜１５モルが好ましい。３モル未満の場合には、還元拡散反応が十分ではなく、サマリウムの還元が不十分となる。１５モルを越える場合には効果が飽和するため必要以上に添加する意味がない。
【００５０】
還元拡散反応は、不活性ガス雰囲気下で８００〜１２００℃の温度範囲で行う。８００℃未満の場合には酸化サマリウムの還元が不十分となる。１２００℃を越える場合にはカルシウム及びサマリウムの蒸発が起こり始め組成比が変化しやすく、また、焼結が進行しやすくなる。
【００５１】
還元拡散反応を行うことによって、鉄粒子と酸化サマリウム粒子との混合物を鉄とサマリウムとの合金にする。
【００５２】
還元拡散反応後の鉄とサマリウムとの合金に対して３００〜６００℃の温度範囲で窒化反応を行う。３００℃未満の場合には鉄とサマリウムとの合金に必要量の窒素を侵入させることが困難となる。６００℃を越える場合にはα−ＦｅとＳｍの窒化物などへの分解が始まるため好ましくない。窒化反応の時間は１〜１００時間程度である。なお、窒化雰囲気に切り替える前に温度を３００℃以下に下げることが望ましい。窒化反応はＳｍ２Ｆｅ１７合金粒子だけでなく残留している金属カルシウムにも起こるが、その時発熱反応を伴うため、最適な温度を超え、Ｓｍ２Ｆｅ１７合金が分解することがある。３００℃以下になったところから窒化反応を開始して、所定の窒化温度に昇温することで、Ｓｍ２Ｆｅ１７合金粒子の窒化反応を安定して行うことができる。
【００５３】
窒化反応は、Ｓｍ２Ｆｅ１７に対して２．８〜３．５重量％の窒素を含有するように行う。
【００５４】
窒化反応後のＳｍ−Ｆｅ−Ｎ系磁性粒子は水洗、粉砕、濾過、乾燥して取り出すことができるが、本発明においては、水洗完了後に炭酸ガスを通気する。水洗後のＳｍ−Ｆｅ−Ｎ系磁性粒子を含有する水懸濁液のｐＨは１０〜１１程度であるので、水懸濁液のｐＨが６．０〜８．０の間に維持できるように炭酸ガスを通気すればよい。
【００５５】
Ｓｍ−Ｆｅ−Ｎ系磁性粒子を含有する水懸濁液に炭酸ガスを吹き込むことで、微量に残留しているカルシウムと結び付き炭酸水素カルシウムという形で存在する。この炭酸水素カルシウムは、水懸濁液のｐＨを緩衝する働きがあり、このことによってＳｍ−Ｆｅ−Ｎ系磁性粒子の劣化を防ぐことができるものと推定している。この炭酸水素カルシウムの大部分は水洗除去されるが、残部は乾燥されＳｍ−Ｆｅ−Ｎ系磁性粒子の粒子表面に炭酸カルシウムとして残留するものとなる。
【００５６】
また、炭酸ガスを吹き込む代わりに、炭酸ナトリウムもしくは炭酸水素ナトリウムを水懸濁液中に添加しても同様の効果が得られる。
【００５７】
水洗の効率を良くするために、塩酸や酢酸などを適量スラリーに添加して、攪拌することによる酸洗浄を行っても良い。
【００５８】
酸洗直後では、スラリーのｐＨは７．０〜８．０程度である。その場合も同様に、スラリーのｐＨが６．０〜８．０の間に維持できるように炭酸ガスを吹き込めばよい。
【００５９】
なお、水洗が十分に完了する前に炭酸ガスを通気した場合、十分な効果が得られない。
【００６０】
また、粉砕完了後の水懸濁液に、炭酸ガスの吹き込み又は炭酸化合物の添加を行ってもよい。
【００６１】
更に、乾燥時の水分が残存する状態のときに炭酸ガスを含有する雰囲気下で乾燥させても良い。その場合、速やかに乾燥するため脱水し、含水量をできるだけ低減してから乾燥を行う。さらに速やかに乾燥できるように粉体が凝集しないよう解しながら乾燥する。乾燥の雰囲気は不活性雰囲気が好ましく、窒素ガス中、減圧した窒素ガス中又は減圧した大気中でもよい。乾燥温度は４０℃以上として、なるべく低温で速やかな乾燥とする。その際、発生する水蒸気は常に排気するようにし、ガス流入と排気を減圧下として定常状態を維持するようにする。そのガス中に炭酸ガスを含ませることで、まだ蒸発していない水分中に炭酸が溶け込み、水分が蒸発するまでのＳｍ−Ｆｅ−Ｎ系磁性粒子の粒子表面での劣化反応を抑えることができる。
【００６２】
乾燥温度は、減圧雰囲気の気圧に対して水の水蒸気分圧が上回る温度になれば良いが、工業的には、４０℃以上が選ばれる。
【００６３】
炭酸ガスの量は、乾燥中に吹き込むガス全体量の１〜１００％を占めるようにすればよい。
【００６４】
次に、本発明におけるボンド磁石用樹脂組成物について述べる。
【００６５】
本発明におけるボンド磁石用樹脂組成物は、Ｓｍ−Ｆｅ−Ｎ系磁性粒子粉末を結合剤樹脂中に分散してなるものであって、当該Ｓｍ−Ｆｅ−Ｎ系磁性粒子粉末を８５〜９９重量％含有し、残部が結合剤樹脂とその他添加剤とからなる。
【００６６】
前記結合剤樹脂としては、成形法によって種々選択することができ、射出成形、押し出し成形及びカレンダー成形の場合には熱可塑性樹脂が使用でき、圧縮成形の場合には、熱硬化性樹脂が使用できる。前記熱可塑性樹脂としては、例えば、ナイロン（ＰＡ）系、ポリプロピレン（ＰＰ）系、エチレンビニルアセテート（ＥＶＡ）系、ポリフェニレンサルファイド（ＰＰＳ）系、液晶樹脂（ＬＣＰ）系、エラストマー系、ゴム系等の樹脂が使用でき、前記熱硬化性樹脂としては、例えば、エポキシ系、フェノール系等の樹脂を使用することができる。
【００６７】
なお、ボンド磁石用樹脂組成物を製造するに際して、成形を容易にしたり、磁気特性を十分に引き出すために、必要により、結合剤樹脂の他に可塑剤、滑剤、カップリング剤など周知の添加物を使用してもよい。また、フェライト磁石粉末などの多種の磁石粉末を混合することもできる。
【００６８】
これらの添加物は、目的に応じて適切なものを選択すればよく、可塑剤としては、それぞれの使用樹脂に応じた市販品を使用することができ、その合計量は使用する結合剤樹脂に対して０．０１〜５．０重量％程度が使用できる。
【００６９】
前記滑剤としては、ステアリン酸とその誘導体、無機滑剤、オイル系等が使用でき、ボンド磁石全体に対して０．０１〜１．０重量％程度が使用できる。
【００７０】
前記カップリング剤としては、使用樹脂とフィラーに応じた市販品が使用でき、使用する結合剤樹脂に対して０．０１〜３．０重量％程度が使用できる。
【００７１】
他の磁性粉末としては、フェライト磁石粉末、アルニコ系磁石粉末、希土類系磁石粉末などが使用できる。
【００７２】
ボンド磁石用樹脂組成物の混練安定性は、後述する評価法において２０％以下が好ましく、より好ましくは１５％以下である。混練安定性が２０％を越える場合には、磁性粉末と結合剤樹脂とを混練する工程において、熱と圧力が加わる中で、磁性粉末が酸化などすると、それに伴って結合剤樹脂も化学的に変質し、プラストミルのトルクが上昇することになり好ましくない。
【００７３】
ボンド磁石用樹脂組成物の流れ性（ＭＦＲ）は、後述する評価法において、１５０〜６００ｇ／１０ｍｉｎ程度が望ましい。１５０ｇ／１０ｍｉｎ未満の場合には、射出成型の成形性と生産性が著しく低下する。
【００７４】
本発明に係るボンド磁石用樹脂組成物は、Ｓｍ−Ｆｅ−Ｎ系磁性粒子粉末を結合剤樹脂と混合、混練してボンド磁石用樹脂組成物を得る。
【００７５】
前記混合は、ヘンシェルミキサー、Ｖ字ミキサー、ナウター等の混合機などで行うことができ、混練は一軸混練機、二軸混練機、臼型混練機、押し出し混練機などで行うことができる。
【００７６】
次に、本発明に係るボンド磁石について述べる。
【００７７】
ボンド磁石の磁気特性は目的とする用途に応じて種々変化させることができるが、残留磁束密度は３５０〜８００ｍＴ（３．５〜８．０ｋＧ）であり、保磁力は２３８．７〜１４２８．５ｋＡ／ｍ（３０００〜１８０００Ｏｅ）であり、最大エネルギー積は２３．９〜１５８．７ｋＪ／ｍ３（３〜２０ＭＧＯｅ）であることが好ましい。
【００７８】
ボンド磁石の成形密度は４．５〜５．０ｇ／ｃｍ３であることが好ましい。
【００７９】
本発明におけるボンド磁石は、前記ボンド磁石用樹脂組成物を用いて、射出成形、押出成形、圧縮成形又はカレンダー成形等の周知の成形法で成形加工した後、常法に従って電磁石着磁やパルス着磁することにより、ボンド磁石とすることができる。
【００８０】
＜作用＞
Ｓｍ−Ｆｅ−Ｎ系磁性粒子が水に接している間、Ｓｍ−Ｆｅ−Ｎ系磁性粒子表面から、Ｆｅ及びＳｍイオンが溶出、再析出する反応が起こり続けている。また、Ｓｍ−Ｆｅ−Ｎ系磁性粒子表面にＣａが残留しているので、前記析出反応は、水中だけではなく、乾燥後も大気中の水分で引き起こされる。
再析出による微粒子がＳｍ−Ｆｅ−Ｎ系磁性粒子の粒子表面に存在する場合、保磁力の低下や、活性な点の増加によって発熱・酸化反応が進行しＳｍ−Ｆｅ−Ｎ系磁性粒子の磁気特性の劣化や反応がより進行した場合には発火の危険がある。
【００８１】
本発明においては、Ｓｍ−Ｆｅ−Ｎ系磁性粒子を含有する水懸濁系中に炭酸ガスを吹き込むか炭酸化合物を添加することで、ｐＨが中性付近に維持され、溶解および析出反応が抑制されるとともに、反応を引き起こすＣａイオンの基であるＳｍ−Ｆｅ−Ｎ系磁性粒子の粒子表面のＣａを炭酸化合物として固定されているものと推定している。また、不安定なＳｍも炭酸化合物を形成し安定化するものと推定している。
【００８２】
本発明では、水洗完了後のＳｍ−Ｆｅ−Ｎ系磁性粒子を含有する水懸濁液において、粉砕中に炭酸処理、もしくは粉砕直後に炭酸処理を施すことによって、Ｓｍ−Ｆｅ−Ｎ系磁性粒子の活性面を速やかに被覆することができ、水中で次々と発生する微粒子の核を粒子表面に残存させることなくＳｍ−Ｆｅ−Ｎ系磁性粒子を取り出すことができるので、安定性が向上する。
【００８３】
また、炭酸ガスを含有する水で洗浄することによって、微量のカルシウムを残存させることができる。
【００８４】
更に、Ｓｍ−Ｆｅ−Ｎ系磁性粒子粉末がカルシウムを含有することによって、樹脂との相溶性が向上すると共に、カルシウムが樹脂の安定剤として機能して、樹脂組成物及びボンド磁石の安定性が向上する。
【実施例】
【００８５】
本発明の代表的な実施の形態は次の通りである。
【００８６】
Ｓｍ−Ｆｅ−Ｎ系磁性粒子粉末のカルシウム含有量は、粉末を塩酸で溶かしＩＣＰで測定する。
【００８７】
Ｓｍ−Ｆｅ−Ｎ系磁性粒子粉末の炭素含有量は、堀場製作所製炭素・硫黄分析装置（高周波誘導加熱炉方式）ＥＭＩＡ−８２０を用いて炭素量を測定した。また、前記炭素の全量が炭酸化合物となっているとして算出した。
【００８８】
Ｓｍ−Ｆｅ−Ｎ系磁性粒子粉末の粉体ｐＨ値は、ＪＩＳ  Ｋ  ５１０１に従って測定した。
【００８９】
Ｓｍ−Ｆｅ−Ｎ系磁性粒子粉末の形状は走査型電子顕微鏡で観察した。
【００９０】
酸化鉄粒子粉末及びＳｍ−Ｆｅ−Ｎ系磁性粒子粉末の粒度分布はＨＥＬＯＳで測定し、各粒子粉末の全体積を１００％として粒子径に対する累積割合を求めたとき、その累積割合が１０％、５０％、９０％となる点の粒子径をそれぞれＤ１０、Ｄ５０（平均粒子径）、Ｄ９０として示した。
【００９１】
Ｓｍ−Ｆｅ−Ｎ系磁性粒子粉末の磁気特性は、アクリル製のカプセル中に蝋と磁性粒子粉末を入れて、配向磁場を印加しながら、加熱冷却し、磁粉を配向した上で、試料振動型磁力計ＶＳＭ（東英工業株式会社製）で測定した値で示した。
【００９２】
ボンド磁石用樹脂組成物の混練安定性は、Ｓｍ−Ｆｅ−Ｎ系磁性粒子粉末９０．３重量部と１２ナイロン樹脂８．２重量％、酸化防止剤０．５重量％及び表面処理剤１．０重量％とをヘンシェルミキサーを用いて混合し、二軸押出混練機により混練（混練温度１９０℃）を行い、得られた組成物をプラストミルで１２０分間連続して混練したとき、その混練トルクが０．２ｋｇ・ｍを超えることがなく、且つ、最低トルクの値を（Ａ）、１２０分後のトルクの値を（Ｂ）としたとき、［（Ｂ）−（Ａ）］／（Ａ）×１００（％）で示す。
【００９３】
ボンド磁石用樹脂組成物の流れ性（ＭＦＲ）はセミメルトインデクサ（型式２Ａ、東洋精機（株）製）を用いて加熱温度２７０℃、加重１０ｋｇｆの条件で測定した。
【００９４】
Ｓｍ−Ｆｅ−Ｎ系磁性粒子粉末を含有するボンド磁石の磁気特性は、配向磁場中で成型したボンド磁石をＢＨトレーサー（東英工業工業株式会社）により測定した。
【００９５】
ボンド磁石の密度は、成形ボンド磁石を室温約２５℃に十分冷却した後、ボンド磁石の大きさを測定し、測定値から体積を求めた。次に、当該成形ボンド磁石の重量を測定し、重量値（ｇ）を体積値で除した値で示した。
【００９６】
実施例１
平均粒径１．３１μｍのヘマタイト粒子３１１８．５２ｇと平均粒子径４．４０μｍの酸化サマリウム粒子８８１．４８ｇをミキサにて混合した。
【００９７】
＜還元反応及び安定化処理＞
ここに得た混合粉末を水素を流通させた熱処理炉にて６００℃で５時間加熱して還元反応を行う。還元反応後に窒素雰囲気にして４０℃に冷却した後、窒素雰囲気にＡｉｒを１／１０程度混入させ、徐酸化による粒子表面の安定化を施し、取り出す。ライカイキを用いて解しておく。
【００９８】
＜還元拡散反応および窒化反応＞
ここに得た粉末の５２１．５１ｇと粒状金属Ｃａを１０３．４９ｇを混合して、雰囲気炉に挿入し、雰囲気をアルゴンガス気流中にし、１０００℃に昇温する。炉内の温度が所定の温度に達したら、次に冷却し、３００℃以下にて雰囲気を窒素雰囲気に切り替える。窒素雰囲気にした後、４２０℃に昇温し、１２時間、４２０℃にて保持して窒化反応した後、室温まで冷却する。
【００９９】
＜水洗・乾燥＞
室温まで冷却した後、炉内の焼成物を取り出し、水中に投じる。これにより、水中にて自然に崩壊し、合金粉末とＣａの分離が始まる。さらに機械的な解砕を加えることで、凝集体の中までＣａ成分を水洗する。さらに薄い酸性水溶液を添加して数回デカンテーションを繰り返すことでＣａ成分を適度に残し除去する。
適度にＣａを除去した後のスラリーを攪拌しながら炭酸ガスを吹き込む。ｐＨはアルカリ側であったのが中性のｐＨ７より下がってくる。
ｐＨ７〜６の間に落ち着くまで吹き込みを続けて、炭酸ガスの処理を終える。
処理後は、速やかにスラリーをろ過し、乾燥工程を施す。
【０１００】
得られたＳｍ−Ｆｅ−Ｎ系磁性粒子粉末は、粒子形状は球状であってその粒子表面は滑らかであり、平均粒径３．０μｍ、粒度分布のうちＤ１０が１．０３μｍ、Ｄ９０が５．７０μｍ、ＢＥＴ比表面積値１．１０ｍ２／ｇであった。カルシウム含有量は３５８ｐｐｍであり、炭素含有量は０．０５８２ｗｔ％であり、ほぼ全量が炭酸成分と推定され（ＣＯ３換算で０．２９０８ｗｔ％）、ＣａＣＯ３としては０．０８９４ｗｔ％含有している。粉体ｐＨ値は９．３０であった。
磁気特性は、保磁力が８９７ｋＡ／ｍ（１１３００Ｏｅ）であり、残留磁束密度が１２４４ｍＴ（１２．４４ｋＧ）であり、最大磁気エネルギー積が２２２ｋＪ／ｍ３（２８．０ＭＧＯｅ）であった。
【０１０１】
実施例２：
反応タンクに水、苛性ソーダ、硫酸鉄ＦｅＳＯ４を所定量投入し、温度を８０℃に保ち、空気を吹き込み、反応溶液をｐＨ５に調整して、反応、合成、粒状マグネタイト粒子を得る。次いで、ろ過・水洗・乾燥して、８００〜１０００℃の範囲で大気中で焼成を行う。焼成後、ピンミルで解砕して酸化鉄粒子粉末を得た。
【０１０２】
得られた酸化鉄粒子粉末はヘマタイト（α−Ｆｅ２Ｏ３）であり、粒子形状はほぼ球状に近い形であり、平均粒子径１．３１μｍであり、粒度分布のうちＤ１００．６μｍ、Ｄ９０２．２４μｍであり、ＢＥＴ比表面積値２．２ｍ２／ｇであった。
【０１０３】
＜湿式混合＞
ここに得た酸化鉄粒子粉末のうち３１１８．５２ｇと酸化サマリウム（Ｓｍ２Ｏ３、粒子形状：粒状、平均粒子径４．４０μｍ）８８１．４８ｇとをアトライタにて、水を用いて湿式混合した。得られたスラリーを濾過、乾燥し、ほぐして混合粉末を得た。
【０１０４】
＜還元反応及び安定化処理＞
次いで、得られた混合粉末３０００ｇを回転熱処理炉に充填し、純度１００％の水素を４０リットル／ｍｉｎで流通させながら、６００℃で５時間加熱して還元反応を行った。還元反応後は、鉄粒子と酸化サマリウム粒子の混合物であった。その後、回転炉中雰囲気をＮ２に置換し、温度を４０℃にまで冷却する。温度が安定したら、およそ２．０ｖｏｌ％の酸素を含有するＮ２流通下にて１時間安定化処理を行って、前記鉄粒子の粒子表面を徐酸化し、粒子表面に酸化被膜を形成した。反応熱を観察し、反応熱が収まったら、系全体を室温まで冷却し、大気中に当該混合物を取り出し、ライカイキでほぐして粒子表面に酸化被膜を形成した鉄粒子と酸化サマリウム粒子との混合物からなる黒色粉末を得た。鉄粒子に形成された酸化被膜は、鉄粒子中のマグネタイトとして７．０重量％であった。
【０１０５】
＜還元拡散反応および窒化反応＞
ここに得た黒色粉末５２１．５１ｇと粒状金属Ｃａを１０３．４９ｇ（Ｓｍ２Ｏ３に対して６００モル％）とを混合して、純鉄製トレーに入れて、雰囲気炉に挿入する。炉内を真空排気した後、アルゴンガス気流中で１０５０℃まで昇温する。炉内の温度が所定の温度に到達したら、次に、４５０℃まで冷却し、温度が４５０℃で安定したら、一度真空排気し、Ｎ２ガス気流中とする。Ｎ２気流中としてから、８時間、４５０℃に保持して窒化反応した後、室温まで冷却する。
【０１０６】
＜水洗・乾燥＞
窒化反応後の粉末を水中に投じる。これにより、水中にて、自然に崩壊し、合金粉末とＣａ成分との分離が始まる。さらに機械的解砕を加えることで、凝集体の中まで、Ｃａ成分を水洗する。この湿式機械的解砕中に溶媒である水に炭酸ガスを吹き込むことで、水洗され、新しい面の出た粒子表面に炭酸化合物の被覆を施せる。数回デカンテーションを繰り返すことで、当該粉末からＣａ成分を除去した後、濾過し、Ｎ２気流中で乾燥させてＳｍ−Ｆｅ−Ｎ系磁性粒子粉末５００ｇを得た。
【０１０７】
実施例３〜６：
Ｓｍ−Ｆｅ−Ｎ系磁性粒子粉末と炭酸ガスとを接触させる時期を下記のとおり種々変化させた以外は前記実施例１と同様にしてＳｍ−Ｆｅ−Ｎ系磁性粒子粉末を得た。
【０１０８】
実施例３は、実施例１と同様に十分水洗した後に機械的解砕を施し、そのスラリーを攪拌しながら、０．５リットル／ｍｉｎの炭酸ガスを２５分間程度吹き込み、炭酸処理を行った。その後、前記実施例１と同様にろ過・乾燥してＳｍ−Ｆｅ−Ｎ系磁性粒子粉末を得た。
実施例４は、実施例１と同様に十分水洗した後のスラリーを、攪拌しながら０．５リットル／ｍｉｎの炭酸ガスを２５分間程度吹き込み、炭酸処理した。その後、機械的解砕を施し、前記実施例１と同様にろ過・乾燥してＳｍ−Ｆｅ−Ｎ系磁性粒子粉末を得た。
実施例５では、前記実施例１と同様に水洗・解砕を施し、その後にろ過して乾燥機に投入、乾燥機内で減圧窒素気流中に炭酸ガスを通気し乾燥した。ガス量は窒素５リットル／ｍｉｎ、炭酸ガス０．５リットル／ｍｉｎとした。
【０１０９】
比較例１〜３：
比較例１では、実施例２と同様に処理し、炭酸ガスを通気しなかった。
比較例２では、実施例２と同様に炉から取り出した焼成物を水中に投入しスラリーとした後、デカンテーション水洗を施す前に攪拌しながら、０．５リットル／ｍｉｎの炭酸ガスを２５分間程度吹き込み、炭酸処理した。その後解砕・水洗した後、ろ過・乾燥をした。
比較例３では、実施例２と同様に水洗を施している途中から炭酸ガスを通気し、あとは実施例２と同様に、解砕・ろ過・乾燥処理を施した。
【０１１０】
得られたＳｍ−Ｆｅ−Ｎ系磁性粒子粉末の諸特性を表１に示す。
【０１１１】
【表１】
2006002187.tif 000002
【０１１２】
実施例６：ボンド磁石用樹脂組成物の製造
実施例１で得たＳｍ−Ｆｅ−Ｎ系磁性粒子粉末９０．３重量％と１２ナイロン樹脂８．２重量％、酸化防止剤０．５重量％及び表面処理剤１．０重量％とをヘンシェルミキサーを用いて混合し、二軸押出混練機により混練（混練温度１９０℃）を行い、ボンド磁石用樹脂組成物を得た。
【０１１３】
得られたボンド磁石用樹脂組成物の混練安定性は前述した評価法で４％であり、流動性を示すＭＦＲは加熱温度２７０℃、加圧１０ｋｇの条件で４６４ｇ／１０ｍｉｎであった。
【０１１４】
＜ボンド磁石の製造＞
得られたボンド磁石用樹脂組成物を用いて射出成形し、ボンド磁石を作製した。
【０１１５】
得られた射出成形ボンド磁石の室温磁気特性は残留磁束密度が７００ｍＴ（７．００ｋＧ）、保磁力が７２４ｋＡ／ｍ（９．１０ｋＯｅ）、最大磁気エネルギー積が１２３ｋＪ／ｍ３（１５．５ＭＧＯｅ）であり、密度は４．７７ｇ／ｃｃであった。
【０１１６】
実施例７〜１０、比較例４〜６：
Ｓｍ−Ｆｅ−Ｎ系磁性粒子粉末を種々変化させた以外は前記実施例６と同様にしてボンド磁石を得た。
【０１１７】
このときの製造条件及びボンド磁石の諸特性を表２に示す。
【０１１８】
【表２】
2006002187.tif 000003
【産業上の利用可能性】
【０１１９】
本発明に係るＳｍ−Ｆｅ−Ｎ系磁性粒子粉末は、磁性粒子粉末の粒子表面の樹脂等に対する活性が抑制され、流動性及び混練安定性に優れたボンド磁石用Ｓｍ−Ｆｅ−Ｎ系磁性粒子粉末が得られるので、ボンド磁石用Ｓｍ−Ｆｅ−Ｎ系磁性粒子粉末として好適である。
【０１２０】
本発明に係るＳｍ−Ｆｅ−Ｎ系磁性粒子粉末を用いたボンド磁石は、流動性及び混練安定性に優れたボンド磁石が得られるので、ボンド磁石として好適である。